FR 3057868 A1 20180427 FR 1660378 A 20161026 1 Composition à base de monomères allyliques et de peroxyde(s) pour la fabrication de verres organiques La présente invention concerne l'utilisation d'un ou plusieurs peroxydes organiques particuliers pour la polymérisation d'au moins un monomère allylique et/ou d'au moins un copolymère allylique. L'invention se rapporte également à une composition polymérisable comprenant au moins un monomère allylique et/ou au moins un copolymère allylique et au moins un peroxyde organique ayant la structure telle que définie ci-après. L'invention se rapporte également à l'utilisation de la composition, telle que définie précédemment, pour la fabrication d'un verre organique, de préférence une lentille ophtalmique pouvant être teintée à l'aide de pigments et/ou de colorants organiques, c'est-à-dire à l'aide d'au moins un agent colorant. La présente invention est aussi relative à un procédé de préparation d'un verre organique à partir de la polymérisation de la composition telle que définie précédemment ainsi qu'au verre organique lui-même. Les verres organiques, tels que les fenêtres d'instruments ou de détecteurs optiques ou bien encore les lentilles ophtalmiques, peuvent être préparés à partir de la polymérisation radicalaire d'un ou plusieurs monomères allyliques et/ou de copolymères allyliques en présence d'un ou plusieurs initiateurs de polymérisation, en particulier des peroxydes organiques. A titre d'exemple, cette polymérisation peut être mise en oeuvre lors d'un procédé impliquant une étape de moulage. Dans ce cas, la composition contenant le mélange de monomères allyliques et/ou de copolymères allyliques en présence d'amorceurs de polymérisation peut être versée dans un moule, susceptible de présenter une forme sensiblement concave ou convexe, puis polymérisée et durcie lors d'une augmentation plus ou moins progressive de la température. Une fois la polymérisation terminée, on obtient un verre organique qui peut alors subir différents types de traitement en fonction des applications 3057868 2 souhaitées. En variante, la composition peut tout aussi bien être versée entre deux moules de manière à récupérer, après polymérisation, le verre organique correspondant. Cependant, les peroxydes organiques, régulièrement utilisés en 5 tant qu'initiateurs de polymérisation, sont des espèces généralement très instables lorsqu'elles sont chauffées. En effet, en cas d'élévation incontrôlée de la température, certains peroxydes organiques peuvent subir une décomposition exothermique auto-accélérée et risquent de s'enflammer et/ou d'exploser de manière violente. Un tel comportement 10 s'avère donc difficilement compatible notamment avec les règles en vigueur pour le transport et le stockage de matières dangereuses dans des endroits destinés à la production de verres organiques. Ainsi il s'avère particulièrement avantageux de formuler sous forme liquide les peroxydes organiques dans des solvants (aussi appelés 15 phlegmatisants), c'est-à-dire à l'état dilué, afin de diminuer leur instabilité thermique de manière à pouvoir ensuite les stocker et transporter en sécurité. A cet effet, les peroxydes organiques appartenant à la famille des dialkyle peroxydicarbonates peuvent être solubilisés dans un 20 monomère allylique tel que le diéthylène glycol bis (allyl carbonate)(ou ADC), commercialisé par exemple sous le nom de CR-39 par la société PPG ou sous le nom de RAV 7 par la société Acomon du groupe Mitsui. Dans ce cas, le monomère allylique joue le rôle d'un phlegmatisant réactif ce qui signifie qu'il a pour fonction, d'une part, de solubiliser le 25 peroxyde organique et, d'autre part, d'intervenir dans la polymérisation radicalaire des monomères allyliques et/ou des copolymères allyliques conduisant à la formation des verres organiques. En particulier, l'utilisation de diisopropyl peroxydicarbonate (souvent appelé IPP), solubilisé dans le diéthylène glycol bis (allyl 30 carbonate) à une teneur de 27% en poids par rapport au poids total de la composition, au cours de la polymérisation radicalaire de monomère(s) allylique(s) et/ou des copolymères allyliques permet de conduire à des verres organiques ayant de bonnes propriétés optiques, notamment en termes de transparence et de faible coloration, ainsi qu'à de bonnes 3057868 3 propriétés mécaniques. En d'autres termes, les verres organiques obtenus avec une telle composition de peroxyde organique sont transparents, incolores et présentent de bonnes propriétés mécaniques en termes d'usure. Une telle composition à base de peroxyde organique 5 est par exemple commercialisée sous la dénomination Luperox ® IPP27 par la société Arkema ou sous la dénomination commerciale Perkadox ® IPP-NS27 par la société Akzo. Toutefois, la composition à base de diisopropyl peroxydicarbonate comporte encore un risque trop important de 10 décomposition non contrôlée au stockage et au transport en cas d'une élévation incontrôlée de la température. En effet, le diisopropyl peroxydicarbonate est un peroxyde dit froid c'est-à-dire qu'il présente seul ou en mélange, avec d'autres peroxydes et/ou des phlegmatisants réactifs ou non, une température 15 maximale de transport, encore appelée température de contrôle, fixée à 20°C conformément aux recommandations pour le transport des matières dangereuses UN, 19ème édition de 2015, dans la section 2.5.3.2.4 relative aux peroxydes organiques. Plus généralement, au sens de la présente invention, par 20 peroxyde froid, on entend toute composition à base de peroxyde ayant une température maximale de transport telle que définie ci-avant. Ainsi, en dépit de la dilution du diisopropyl peroxydicarbonate dans le monomère allylique, il s'avère nécessaire de se placer constamment à une température inférieure ou égale à 20°C lors de la 25 circulation de produits tels que le Luperox ® IPP27 ou le Perkadox ® IPP-NS27 afin de minimiser notamment les risques de décomposition incontrôlée, ce qui complique de manière importante les conditions de transport et de stockage. De plus, il est nécessaire de contrôler la température lors du 30 transport et du stockage de ces produits de manière à réduire les risques de début de polymérisation du monomère allylique ayant pour fonction de phlegmatiser le peroxyde organique. Par ailleurs, le diisopropyl peroxydicarbonate présente l'inconvénient d'être trop réactif pour être stocké et transporté à des 3057868 4 concentrations plus élevées que 30% en poids dans le monomère allylique. Dans l'état de la technique, il a déjà été envisagé de remplacer le diisopropyl peroxydicarbonate en tant amorceur dans une 5 polymérisation radicalaire à base de monomères allyliques pour la fabrication de verres organiques dans le but de remédier aux inconvénients liés aux problèmes de sécurité précédemment exposés. A titre d'exemples, des peroxydes aromatiques de type diacyles ou peresters ont déjà été utilisés. 10 Néanmoins, ce type de peroxydes organiques, en particulier le peroxyde de benzoyle, induit un fort jaunissement des verres organiques. En outre, les peresters présentent aussi le désavantage d'être faiblement solubles dans les monomères allyliques et induisent aux verres organiques des propriétés mécaniques jugées trop faibles. 15 C'est le cas notamment des peresters vendus sous la dénomination commerciale Luperox ® 575 (tert-amyl peroxy-2-éthylhexanoate), Luperox ® 256 (2,5-diméthyl-2,5-di(2-éthylhexanoyl)peroxy)-hexane ou Luperox ® LP (peroxyde de dilauroyle). De la même façon, les hydroxyperoxydes d'alkyle tel que le tert- 20 butyl hydroperoxyde ont également été envisagés. Cependant, de tels peroxydes présentent le désavantage de générer des radicaux libres à des températures trop élevées par rapport à celles des dialkyle peroxydicarbonates afin de réaliser efficacement la polymérisation radicalaire des monomères allyliques. En effet, la 25 température de demi-vie (Half Life Temperature en langue anglaise ou HLT) des hydroxyperoxydes d'alkyle, i.e. la température à laquelle la moitié de la quantité de peroxyde est décomposée dans un temps donné pour un temps de décomposition du même ordre de grandeur que la durée de polymérisation des monomères allyliques, s'avère trop élevée de 30 l'ordre de plusieurs dizaines de degrés. Afin de générer des radicaux libres à des températures plus faibles, des systèmes d'activation chimique, tels que des ions ferreux, ont été ajoutés mais ces derniers se sont révélés inadaptés en raison de la coloration induite dans le polymère obtenu ce qui impacte négativement sur la qualité optique des 3057868 5 verres organiques. De plus, ces systèmes hydroxyperoxydes activés sont difficilement solubles dans les monomères allyliques. Parmi les familles de peroxydes organiques envisagés ayant une température de demi vie inférieure à 130 degrés pour une durée de 10 5 heures, des perkétals cycliques, tels que ceux vendus sous la dénomination commerciale Luperox ® 331 ou Trigonox ® 22 (1,1-di(tbutylperoxy)-cyclohexane) ou encore la dénomination commerciale Luperox ® 531 ou Trigonox ® 122 (1,1-di(t-amyl peroxy)-cyclohexane), ont été testés. De tels peroxydes organiques présentent l'avantage de 10 pouvoir être stockés et transportés à température ambiante et ne sont pas soumis à une température maximale de transport selon les recommandations pour le transport des matières dangereuses UN telles que mentionnées précédemment. Cependant, les peroxydes organiques, employés dans ces 15 produits commerciaux, sont dilués dans un solvant tel qu'un hydrocarbure, une huile minérale ou un phtalate, ce qui a pour conséquence de dégrader les qualités optiques et mécaniques des verres organiques récupérés après polymérisation. En effet, ces produits présentent le désavantage d'introduire, pour des raisons de sécurité, un 20 troisième corps non polymérisable dans la polymérisation radicalaire des monomères allyliques augmentant de cette façon les risques d'hétérogénéité dans le polymère finalement obtenu. En variante, l'utilisation d'autres percarbonates, tels que ceux vendus sous la dénomination commerciale Luperox ® 221 ou 225 25 (respectivement percarbonate de di-n-propyle et percarbonate de di-sec- butyl), a également été envisagé car ces derniers conduisent à des verres organiques ayant de bonnes propriétés optiques ou mécaniques. Par contre, ces percarbonates correspondent encore à des peroxydes froids et posent les mêmes problèmes de sécurité en matière de transport et de 30 stockage que les compositions à base du diisopropyl peroxydicarbonate. Il en résulte que les peroxydes classiques conduisent le plus souvent à des verres organiques ayant des propriétés mécaniques et optiques plus faibles que celles des verres organiques obtenus avec des peroxydes froids. 3057868 6 Ainsi l'un des objectifs de la présente invention est de surmonter les inconvénients précédemment mentionnés, c'est-à-dire de substituer les peroxydes organiques, couramment utilisés lors de la polymérisation radicalaire de monomères allyliques et/ou de copolymères allyliques, 5 par d'autres amorceurs de polymérisation qui sont susceptibles de pouvoir être stockés et transportés seuls ou en mélange en toute sécurité sans dégrader les propriétés optiques et mécaniques des verres organiques obtenus. En d'autres termes, il existe un réel de besoin de proposer 10 d'autres amorceurs de polymérisation qui sont susceptibles d'être stockés et transportés, seuls ou mélange, dans des conditions de température strictement supérieures à 20°C tout en permettant la fabrication de verres organiques ayant de bonnes propriétés optiques et mécaniques, notamment en termes de transparence, de faible coloration 15 et d'usure. La présente invention a donc notamment pour objet l'utilisation d'au moins un peroxyde de formule (I) suivante : 1-alcoxy-l-t-alkylperoxycyclohexane 20 (I) Formule (I) dans laquelle le groupement alcoxy comprend de 1 à 4 atomes de carbone, le groupement t-alkyl comprend de 4 à 12 atomes de carbone, et le cycle cyclohexane est éventuellement substitué par 1 ou 3 groupements alkyle, chacun comportant de 1 à 3 atomes de 25 carbone ; pour la polymérisation d'un ou plusieurs monomères allyliques et/ou de copolymères allyliques. Les peroxydes de formule (I) ont l'avantage de présenter, seul ou en mélange, avec d'autres peroxydes et/ou des phlegmatisants 30 réactifs ou non, une température maximale de transport, encore appelée température de contrôle, strictement supérieure à 20°C conformément aux recommandations pour le transport des matières dangereuses UN, 19ème édition de 2015, dans la section 2.5.3.2.4 relative aux peroxydes organiques. 3057868 7 Ainsi l'utilisation de peroxydes de formule (I), seuls ou en mélange, permet d'améliorer les conditions de sécurité en matière de transport et de stockage par rapport aux peroxydes froids, tels que définis ci-avant, notamment vis-à-vis des peroxydes organiques 5 appartenant à la famille des dialkyle peroxydicarbonates, en particulier le diisopropyl peroxydicarbonate solubilisé dans le diéthylène glycol bis (allyl carbonate), et commercialisés sous la dénomination Luperox ® IPP27 ou la dénomination Perkadox ® IPP-NS27. De cette façon, les peroxydes selon l'invention sont plus 10 facilement manipulables et ceci en toute sécurité ce qui permet de diminuer de manière importante les coûts liés au transport et au stockage. Les peroxydes de formule (I) présentent également l'avantage de pouvoir être utilisés seuls, c'est-à-dire à l'état non dilué, ce qui permet 15 de s'affranchir, d'une part, de l'utilisation d'un solvant non polymérisable, tel que des huiles, imposé pour des raisons de sécurité et susceptible d'impacter négativement sur les qualités optiques et mécaniques des verres organiques obtenus et, d'autre part, de l'utilisation d'un solvant polymérisable, tel qu'un monomère allylique, 20 susceptible d'augmenter les risques au transport ou au stockage d'un début de polymérisation non régulée en température. Plus généralement, les peroxydes de formule (I) permettent de s'affranchir de la mise en place de tout type de stockage dédié au solvant polymérisable ou non sur les sites de production de peroxyde (ou de 25 dispositif destiné à stocker un solvant) ce qui conduit à un gain de place important et à la réduction des dépenses de maintenance. Autrement dit, les peroxydes selon l'invention permettent de s'affranchir de tout type de problèmes liés à l'emploi de solvants polymérisables ou non. 30 Plus particulièrement, les peroxydes selon l'invention permettent de s'affranchir des phlegmatisant habituels des peroxydes tels que les hydrocarbures, tels que l'isododécane, les huiles minérales, les esters comme les phtalates liquides, l'éthylbenzène, les monomères allyliques. 3057868 8 Ainsi les peroxydes de formule (I) peuvent être conditionnés dans une plus grande variété de récipients ou de dispositifs que les peroxydes classiques instables thermiquement et susceptibles de se décomposer lors d'une augmentation incontrôlée de la température. 5 Les peroxydes selon l'invention disposent d'une température de demi-vie à 10 heures (HLT 10h) susceptible de permettre une polymérisation radicalaire efficace des monomères allyliques et/ou des copolymères allyliques, c'est-à-dire une température proche de la température de polymérisation. 10 Ainsi les peroxydes envisagés peuvent amorcer la polymérisation des monomères allyliques et/ou des copolymères allyliques sans nécessairement avoir recours à des systèmes destinés à les activer chimiquement, tels que des ions ferreux, ce qui évite les risques de coloration des verres organiques. 15 Par ailleurs, les verres organiques obtenus, suite à la polymérisation d'un ou plusieurs monomères allyliques et/ou de copolymères allyliques en présence d'un ou plusieurs peroxydes de formule (I), présentent de bonnes propriétés optiques et mécaniques En particulier, les verres organiques obtenus sont transparents, 20 faiblement colorés voire incolores, et sont résistants à l'usure. Ainsi le ou les peroxydes de formule (I), utilisés lors de la polymérisation d'un ou plusieurs monomères allyliques et/ou copolymères allyliques, permettent de fabriquer des verres organiques. Du fait que les verres organiques obtenus soient faiblement 25 colorés voire incolores, le ou les peroxydes de formule (I), utilisés lors de la polymérisation d'un ou plusieurs monomères allyliques et/ou copolymères allyliques, permettent de préserver la teinte d'un verre organique lorsque ce dernier a été préparé avec un pigment ou un colorant organique. 30 Plus précisément, l'invention concerne aussi l'utilisation d'un ou plusieurs peroxydes de formule (I) pour préserver la teinte d'un verre organique teinté avec au moins un agent colorant, de préférence au moins un pigment et/ou au moins un colorant organique. 3057868 9 L'invention a également pour objet une composition comprenant au moins un peroxyde de formule (I) telle que décrite ci-avant, et au moins un monomère allylique et/ou au moins un copolymère allylique. La composition selon l'invention permet de conduire après 5 polymérisation à des verres organiques ayant de bonnes propriétés optiques et mécaniques. La composition selon l'invention est donc polymérisable ou susceptible de se polymériser. Un autre objet de la présente invention concerne un verre 10 organique obtenu par polymérisation de la composition telle que définie précédemment. De même, l'invention est relative à un procédé de préparation d'un verre organique comprenant au moins une étape de polymérisation d'une composition telle que définie précédemment dans un dispositif 15 comportant un moule. D' autres caractéristiques et avantages de l' invention apparaîtront plus clairement à la lecture de la description et des exemples qui suivent. Dans ce qui va suivre, et au moins d'une autre indication, les 20 bornes d'un domaine de valeurs sont comprises dans ce document. L'expression « au moins un » est équivalente à l'expression « un ou plusieurs ». 3057868 10 Utilisation Comme indiqué précédemment, l'invention se rapporte l'utilisation d'un ou plusieurs peroxydes de formule (I), en tant 5 qu'amorceur de polymérisation d'un ou plusieurs monomères allyliques et/ou d'un ou plusieurs copolymères allyliques. Ainsi l'invention se rapporte notamment à l'utilisation d'un ou plusieurs peroxydes de formule (I) pour la polymérisation radicalaire d'un ou plusieurs monomères allyliques et/ou d'un ou plusieurs 10 copolymères allyliques En d'autres termes, le ou les peroxydes de formule (I) est ou sont utilisés notamment en tant qu'amorceur de polymérisation radicalaire. Le ou les peroxydes de formule (I) peuvent être utilisés seuls ou en mélange, notamment avec d'autres initiateurs de polymérisation au 15 cours de la polymérisation d'un ou plusieurs monomères allyliques et/ou d'un ou plusieurs copolymères allyliques. De préférence, le ou les peroxydes de formule (I) sont utilisés seuls. 20 Peroxyde de formule (I) Le ou les peroxydes selon l'invention présentent une structure de formule (I) : 25 1-alcoxy-l-t-alkylperoxycyclohexane (I) Formule (I) dans laquelle le groupement alcoxy comprend de 1 à 4 atomes de carbone, le groupement t-alkyl comprend de 4 à 12 atomes de carbone, et le cycle cyclohexane est éventuellement substitué par 1 30 ou 3 groupements alkyle, chacun comportant de 1 à 3 atomes de carbone. De préférence, dans la formule (I), le groupement alcoxy correspond à un groupement méthoxy ou éthoxy, préférentiellement à un groupement méthoxy. 3057868 11 De préférence, dans la formule (I), le groupement t-alkyl comprend de 4 à 8 atomes de carbone, préférentiellement quatre ou cinq atomes de carbone, plus préférentiellement cinq atomes de carbone. Selon un mode de réalisation, le cycle cyclohexane est substitué 5 par 1 ou 3 groupements alkyle, chacun comportant de 1 à 3 atomes de carbone, préférentiellement est substitué par trois groupements alkyle ayant chacun un atome de carbone. De préférence, le ou les peroxydes de formule (I) est ou sont choisis parmi le 1-méthoxy-l-tert-amylperoxycyclohexane (TAPMC), le 10 1-méthoxy-l-t-butylperoxycyclohexane (TBPMC), le 1-méthoxy-l-t- amylperoxy-3,3,5-triméthylcyclohexane, le 1-méthoxy-1-t-amylperoxy3,3, 5-triméthylcyclohexane, le 1-éthoxy-l-t-amylperoxycyclohexane (TAPEC) et/ou le 1-éthoxy-l-t-butylperoxycyclohexane (TBPEC), le 1- éthoxy- 1 -t-buty1-3,3,5-peroxycyclohexane. 15 Plus préférentiellement, le peroxyde de formule (I) est le 1- méthoxy-l-tert-amylperoxycyclohexane (TAPMC) tel que vendu sous la dénomination commerciale Luperox ®V10 par la Société Arkema. Avantageusement, le ou les peroxydes de formule (I) présent(ent) une température de demi-vie à 10 heures, dénotée HLT 10h, 20 supérieure ou égale à 60°C et inférieure ou égale à 130°C. Monomère(s) allylique(s) et/ou copolymère(s) allylique(s) Le ou les monomères allyliques peuvent être choisis parmi les 25 monomères bis(allyl carbonate). Avantageusement, le ou les monomères allyliques est ou sont choisis parmi les monomères bis(allyl carbonate) de diol de formule (II) suivante : 0 0 Ra 0-C-O-RO-C-0-Rc 30 Formule (II) dans laquelle : - Ra et Rc, identiques ou différents, représentent un groupement allyle de formule suivante : 3057868 12 Rd H2C=C-CH Formule dans laquelle Rd est choisi parmi : 5 - un atome d'hydrogène, - un atome d'halogène, de préférence un atome de fluor ou de chlore, - un groupement alkyle, linéaire ou ramifié, en Ci-C4, 10 - Rb est choisi parmi les groupes alkylène, les groupes éther d'alkylène, les groupes éther d'alkylène aromatique, les groupes polyéther d'alkylène, les groupes carbonate d'alkylène et leurs mélanges. De préférence, dans la formule (II), Ra et R, sont identiques. 15 Préférentiellement, Ra et R, sont identiques et représentent un groupement allyle dans lequel Rd représente un atome d'hydrogène, un atome de chlore, un atome de brome, un groupement méthyle ou éthyle. Plus préférentiellement encore, Ra et R, sont identiques et représentent un groupement allyle dans lequel Rd représente un atome 20 d'hydrogène. De préférence, Rb représente un groupe alkylène, un groupe éther d'alkylène ou un groupe éther d'alkylène aromatique. Plus préférentiellement, Rb représente un groupe alkylène ou un groupe éther d'alkylène. 25 Encore plus préférentiellement, Rb représente un groupe éther d'alkylène, notamment le groupe de formule suivante : -CH2CH2-0-CH2-CH2- 30 Dans la formule (II), Rb est de préférence aliphatique, c'est-à- dire qu'il ne représente pas un groupe éther d'alkylène aromatique. En d'autres termes, le ou les monomères allyliques est ou sont 3057868 13 préférentiellement choisis parmi les monomères bis(allyl carbonate) de diol aliphatique de formule (II). Le ou les monomères allyliques est ou sont de préférence choisi(s) parmi l'éthylèneglycol bis allyl carbonate, le diéthylène glycol 5 bis 2-méthyl carbonate, le diéthylèneglycol bis (allyl carbonate) ou ADC, l'éthylèneglycol bis (2-chloro allyl carbonate), le triéthylèneglycol bis (allyl carbonate), le 1,3-propanediol bis (allyl carbonate), le propylène glycol bis (2-éthyl allyl carbonate), le 1,3- butènediol bis (allyl carbonate), le 1,4-butènediol bis (2-bromo allyl 10 carbonate), le dipropylèneglycol bis (allyl carbonate), le triméthylèneglycol bis (2-éthyl allyl carbonate), le pentaméthylèneglycol bis (allyl carbonate), l'isopropylène bis phénol-A bis (allyl carbonate) et leurs mélanges. De préférence, le monomère allylique est le diéthylèneglycol bis 15 (allyl carbonate), encore appelé ADC, tel que celui vendu sous la dénomination commerciale CR-39 par la société PPG ou RAV 7 par la société Acomon du groupe Mitsui. D'autres monomères allyliques peuvent être utilisés seuls ou en combinaison avec les monomères bis(allyl carbonate) de diol 20 précédemment cités tels que par exemple les monomères bis(allyl carbonate) ne comportant pas de diol dans leur structure. Le ou les copolymères allyliques peuvent être obtenus à partir de la polymérisation des monomères bis(allyl carbonate) de diol précédemment cités. 25 Le ou les copolymères allyliques est ou sont de préférence choisis parmi les poly(allyl carbonates) de polyol. Le ou les poly(allyl carbonates) de polyols est ou sont obtenu(s) à partir de la polymérisation d'un polyol et d'un monomère bis(allyl)carbonate. 30 Parmi les polyols entrant dans la préparation des poly(allyl carbonates) de polyols, on peut notamment citer les polyols choisis parmi le 1,6-hexanediol, le 1,4-diméthanol cyclohexane, les diols de polylactone, les diols de glycérol polyéthoxylés, l'alpha, alphaxylènediol, le 1,4-bis(hydroxyéthyl) toluène, le 2,2-(bis(4- 3057868 14 hydroxyéthyl)phényl) propane, le pentaérythritol, le triméthylol propane, le dipentaérythritol, le ditriméthylol propane, le tri s(hydroxyethyl) isocyanurate. Le ou les copolymères allyliques choisis parmi les poly(allyl 5 carbonates) de polyol peuvent être utilisés en combinaison avec les monomères allyliques précédemment cités, notamment les monomères bis(allyl carbonate) de diol de formule (II). Le ou les copolymères allyliques peuvent être également obtenu(s) à partir de la polymérisation d'un monomère 10 bis(allyl)carbonate et d'un polyéther de diol. Le polyéther de diol est de préférence choisi parmi les homopolymères, les copolymères ou les polymères blocs de polyéthers diols tels que ceux décrits dans la demande de brevet US 6506864. De préférence, l'invention est relative à l'utilisation d'au moins 15 un peroxyde de formule (I) pour la polymérisation radicalaire d'un ou plusieurs monomères allyliques, de préférence ceux choisis parmi les monomères bis(allyl carbonate) de diol de formule (II). Plus préférentiellement, l'invention est relative à l'utilisation du 1-méthoxy-l-tert-amylperoxycyclohexane (TAPMC) pour la 20 polymérisation radicalaire du diéthylèneglycol bis (allyl carbonate)(ADC). Composition 25 Comme indiqué précédemment, la composition selon l'invention comprend au moins un monomère allylique et/ou au moins un copolymère allylique et au moins un initiateur de polymérisation choisi parmi les peroxydes de formule (I) telle que décrite ci-avant. De préférence, la composition comprend au moins un monomère 30 allylique. De préférence, la composition comprend au moins un monomère allylique choisi parmi les monomères bis(allyl carbonate). De préférence, la composition comprend au moins un monomère allylique choisi parmi les monomères bis(allyl carbonate) de diol de 3057868 15 formule (II), telle que décrite précédemment, notamment les monomères bis(allyl carbonate) de diol aliphatique de formule (II). Selon un mode de réalisation, la composition comprend au moins un peroxyde de formule (I), dans laquelle le groupement alcoxy 5 correspond à un groupement méthoxy ou éthoxy, et au moins un monomère allylique choisi parmi les monomères bis(allyl carbonate) de diol de formule (II), dans laquelle Ra et R, sont identiques et représentent un groupement allyle dans lequel Rd représente un atome d'hydrogène, et Rb représente un groupe alkylène ou un groupe éther 10 d'alkylène. De préférence, la composition comprend le 1-méthoxy-l-tertamylperoxycyclohexane et au moins un monomère allylique choisi parmi les monomères bis(allyl carbonate) de diol de formule (II) telle que décrite précédemment. 15 Plus préférentiellement, la composition comprend le diéthylèneglycol bis (allyl carbonate) et le 1-méthoxy-l-tertamylperoxycyclohexane. Le ou les peroxydes peuvent être présents dans la composition selon l'invention dans une teneur allant de 0,01 à 10%, de préférence 20 allant de 0,01 à 5% en poids par rapport au poids total du ou des monomères allyliques et/ou des copolymères allyliques présents dans la composition. De préférence, le ou les peroxydes peuvent être présents dans la composition selon l'invention dans une teneur allant de 0,01 à 10%, de 25 préférence allant de 0,01 à 5% en poids par rapport au poids total du ou des monomères allyliques présents dans la composition. La composition selon l'invention peut également comprendre au moins un initiateur de polymérisation différent des peroxydes organiques de formule (I). 30 Dans ce cas, l'initiateur de polymérisation peut être un peroxyde organique additionnel différent des peroxydes organiques de formule (I) ou un composé non peroxyde. 3057868 16 En particulier, la composition selon l'invention peut également comprendre au moins un peroxyde organique additionnel différent des peroxydes organiques de formule (I). De préférence, le ou les peroxyde(s) organique(s) additionnel(s) 5 est ou sont choisis parmi les peroxydes de formule (III) : bis-t-alkylperoxycyclohexane (III) Formule (III) dans laquelle chaque groupement t-alkyle 10 comprend de 4 à 12 atomes de carbone et le cycle cyclohexane est éventuellement substitué par 1 ou 3 groupements alkyle, chacun comportant de 1 à 3 atomes de carbone. La composition selon l'invention peut également comprendre un ou plusieurs photoinitiateurs tels que ceux choisis parmi les dérivés 15 d'acétophénone et de benzophénone. La composition selon l'invention peut également comprendre un ou plusieurs monomères additionnels différents des monomères allyliques. Le ou les monomères additionnels est ou sont choisis parmi les 20 monomères acryliques ou les monomères méthacryliques tels que ceux choisis parmi l'acrylate de méthyle, le méthacrylate de méthyle, le méthacrylate de phényle, l'acétate de vinyle, l'isophtalate d'isoallyle, le diallyl téréphtalate et le diallyl adipate. La composition selon l'invention peut également comprendre au 25 moins un pigment et/ou au moins un colorant organique, c'est-à-dire au moins un agent colorant. Dans ce cas, la composition peut également comprendre au moins un agent dispersant ayant pour fonction de disperser le ou les pigments au sein de ladite composition. 30 Selon un mode de réalisation préférée, la composition comprend le diéthylèneglycol bis (allyl carbonate) et le 1-méthoxy-l-tertamylperoxycyclohexane et au moins un pigment et/ou un colorant organique et éventuellement au moins un agent dispersant. De préférence, l'agent colorant est un pigment. 3057868 17 Le pigment pouvant être présent dans la composition peut être organique ou inorganique. Parmi les pigments inorganiques, on peut notamment citer les pigments minéraux qui peuvent être éventuellement traités en surface. 5 Le ou les pigments minéraux sont de préférence choisis parmi les oxydes de titane, notamment le dioxyde de titane, les oxydes de fer tels que l'oxyde de fer rouge, l'oxyde de fer jaune, et les oxydes de zirconium. Les pigments organiques peuvent être choisis parmi le 10 phthalocyanine bleu, les phthalocyanine vert, le chromophtal violet et le chromophtal oxydé vert. Parmi les pigments, on peut notamment citer les pigments phthalocyanines, en particulier les pigments phthalocyanines de cuivre, notamment le pigment phthalocyanine de cuivre bleu, et les oxydes de 15 fer. Selon un mode de réalisation, les pigments sont inorganiques. Avantageusement, les pigments sont organiques. La composition selon l'invention est notamment liquide à 20 température ambiante, c'est-à-dire liquide à une température comprise entre 10°C et 30°C, préférentiellement encore entre 15°C et 25°C. La composition selon l'invention telle que définie précédemment est une composition polymérisable, c'est-à-dire qu'elle est susceptible de se polymériser sous l'action de la chaleur, en particulier à au moins 25 une température allant de 40 à 140°C. L'invention porte également sur l'utilisation de la composition polymérisable telle que définie précédemment pour la fabrication d'un verre organique, de préférence une lentille ophtalmique pouvant être 30 teintée à l'aide de pigments et/ou de colorants organiques. Verre organique 3057868 18 La composition polymérisable selon l'invention conduit après polymérisation à un verre organique. Ainsi la présente invention est aussi relative à un verre organique obtenu à partir de la polymérisation d'une composition telle 5 que définie précédent. Plus précisément, l'invention se rapporte aussi un verre organique obtenu à partir de la polymérisation radicalaire d'une composition telle que définie précédemment. Le verre organique est de préférence choisi parmi les fenêtres 10 d'instruments ou de détecteurs optiques ou les lentilles ophtalmiques. De préférence, le verre organique est choisi parmi les lentilles ophtalmiques. Au sens de la présente invention, le terme ophtalmique signifie un verre susceptible d'être monté en lunette et dont la fonction est de 15 protéger les yeux, en particulier contre le soleil, notamment les rayons ultraviolets (verre solaire), ou de corriger la vision. Dans ce dernier cas, la lentille ophtalmique est de préférence afocale, unifocale, bifocale, trifocale ou progressive. Ainsi la lentille ophtalmique peut être de type multifocal ou 20 multifocal progressive ou dégressive, c'est-à-dire des lentilles multifocales à puissance variable. La lentille ophtalmique obtenue peut être recouverte par un revêtement ou être traitée au niveau de sa surface. Avantageusement, l'invention est relative à une lentille 25 ophtalmique obtenue à partir de la polymérisation d'une composition telle que définie précédemment. Selon un mode de réalisation, la lentille ophtalmique est obtenue à partir de la polymérisation d'une composition comprenant le 1- méthoxy-l-tert-amylperoxycyclohexane et au moins un monomère 30 allylique choisi parmi les monomères bis(allyl carbonate) de diol de formule (II) telle que décrite précédemment. De préférence, la lentille ophtalmique est obtenue à partir de la polymérisation d'une composition comprenant le 1-méthoxy-l-tertamylperoxycyclohexane et le diéthylèneglycol bis (allyl carbonate). 3057868 19 Selon un mode de réalisation, le verre organique est choisi parmi les lentilles ophtalmiques teintées avec un ou plusieurs pigments et/ou colorants organiques. Conformément à ce mode de réalisation, la lentille ophtalmique 5 est de préférence obtenue à partir de la polymérisation d'une composition comprenant le 1-méthoxy-l-tert-amylperoxycyclohexane et au moins un monomère allylique choisi parmi les monomères bis(allyl carbonate) de diol de formule (II), telle que décrite précédemment, et un ou plusieurs pigments et/ou colorants organiques. 10 Plus particulièrement, la lentille ophtalmique est de préférence obtenue à partir de la polymérisation d'une composition comprenant le 1-méthoxy-l-tert-amylperoxycyclohexane, le diéthylèneglycol bis (allyl carbonate) et un ou plusieurs pigments et/ou colorants organiques. 15 Produit issu de la composition polymérisable Un autre objet de la présente invention porte sur le produit issu de la polymérisation d'un ou plusieurs monomères allyliques et/ou d'un ou plusieurs copolymères allyliques en présence d'un ou plusieurs 20 peroxydes de formule (I). Ainsi le produit est une composition polymère (ou un produit polymère) qui résulte de la polymérisation d'un ou plusieurs monomères allyliques et/ou d'un ou plusieurs copolymères allyliques en présence d'un ou plusieurs peroxydes de formule (I). 25 La composition polymère est donc issue de la polymérisation de la composition polymérisable telle que définie ci-avant et plus précisément des différents constituants de la composition polymérisable. En d'autres termes, la composition polymère correspond à une 30 résine qui peut servir de matière de base pour fabriquer tout type d'objet utilisé pour ses bonnes propriétés mécaniques et optiques, notamment pour ses qualités optiques. De préférence, le produit polymère ou la composition polymère peut être mis en forme de manière à obtenir un verre organique ou tout 3057868 20 autre objet utilisé pour ses bonnes propriétés mécaniques et optiques, notamment pour sa transparence et sa faible coloration voire son caractère incolore. La composition polymère est notamment sous forme solide à 5 température ambiante, c'est-à-dire solide à une température comprise entre 10°C et 30°C, préférentiellement encore entre 15°C et 25°C. Procédé de préparation de la composition polymère 10 De même, l'invention se rapporte également à un procédé de préparation de la composition polymère, telle que définie ci-avant, comportant au moins une étape de polymérisation d'une composition polymérisable telle que définie précédemment à une ou des températures allant de 40 à 140°C, de préférence allant de 50 à 130°C, encore de 15 préférence allant de 60 à 130°C. Procédé de préparation du verre organique Le procédé de préparation d'un verre organique comprend au 20 moins une étape de polymérisation d'une composition, telle que définie précédemment, à une ou des températures allant de 40 à 140°C, de préférence allant de 50 à 130°C, encore de préférence allant de 60 à 130°C, dans un dispositif comprenant au moins un moule. Selon un mode de réalisation, le procédé de préparation du verre 25 organique comprend au moins les étapes suivantes: - une étape d'introduction d'une composition polymérisable, telle que définie précédemment, dans un dispositif comprenant au moins un moule, - une étape de polymérisation de ladite composition à une ou 30 des températures allant de 40 à 140°C, de préférence allant de 50 à 130°C, encore de préférence allant de 60 à 130°C ; de préférence, l'étape de polymérisation est une succession d'étapes à des températures différentes permettant de contrôler le retrait et la polymérisation, - une étape de récupération du verre organique. 3057868 21 Conformément à ce mode de réalisation, l'étape d'introduction est une étape de coulée ou d'injection de la composition polymérisable selon l'invention dans un dispositif comprenant au moins un moule. Le dispositif peut comprendre au moins un moule ayant une 5 géométrie complexe, par exemple un moule bi-plan, un moule comportant une partie concave et une partie convexe ou encore un moule de forme concave. De préférence, le dispositif comprend au moins un moule comportant au moins une partie concave et au moins une partie convexe. 10 Plus généralement, le dispositif comprend au moins un moule dont la forme géométrique présente la géométrie finale du verre organique souhaité. Le dispositif peut également comprendre au moins un moule ayant une face ayant une géométrie correspondant à la géométrie finale 15 du verre organique souhaité et une autre face qui n'est pas réglée en fonction de la géométrie finale du verre organique mais qui permet de préparer une seconde face du verre organique qui peut être ensuite traitée. De préférence, l'étape d'introduction consiste à couler la 20 composition polymérisable entre deux moules ayant les géométries de surface requises, par exemple un moule ayant une forme concave et un moule ayant une forme convexe. Conformément au mode de réalisation, la composition comprend de préférence au moins un peroxyde de formule (I), au moins un 25 monomère allylique choisi parmi les monomères bis(allylique) de diol de formule (II) et au moins un pigment et/ou au moins un colorant organique. Selon ce mode de réalisation, la composition peut comprendre au moins un agent dispersant. 30 L'étape de polymérisation est notamment une polymérisation radicalaire. L'étape de polymérisation peut être réalisée en effectuant des étapes de traitements thermiques dans une gamme de températures variant de 40 à 140°C, de préférence allant de 50 à 130°C, encore de 3057868 22 préférence allant de 60 à 130°C pendant une durée suffisante pour conduire la polymérisation, notamment des durées pouvant aller de 10 heures à 30 heures. Ainsi la température peut être augmentée progressivement au 5 cours de l'étape de polymérisation. L'étape de polymérisation permet de conduire au verre organique souhaité. Le procédé de préparation du verre organique peut comprendre, après l'étape de polymérisation, une étape de recuit du verre organique 10 destinée à éliminer des éventuelles contraintes résiduelles dans le verre. L'étape de recuit peut se dérouler à des températures pouvant aller de 60 à 130°C de préférence 70 à 100°C et ceci pendant une durée pouvant aller d'l heure à 20 heures. L'étape de récupération du verre organique peut être une étape 15 consistant à ouvrir le moule et collecter le verre organique. Ainsi le procédé de préparation du verre organique comprend, de préférence, une étape de coulée ou d'injection de la composition selon l'invention dans un dispositif comprenant au moins un moule ayant une géométrie complexe, par exemple un moule bi-plan, un moule 20 comportant une partie concave et une partie convexe ou encore un moule de forme concave, de préférence un moule ayant au moins une partie concave et au moins une partie convexe, une étape consistant à refermer le moule, une étape de polymérisation de la composition telle que définie précédemment, et une étape consistant à ouvrir le moule et 25 collecter le verre organique. Le procédé selon l'invention permet notamment de préparer une lentille ophtalmique telle que décrite précédemment. Le verre organique obtenu à la suite de ce procédé de préparation peut subir tout type de traitements tels que des traitements surfacique 30 pour améliorer ses propriétés mécaniques et optiques ou encore ses propriétés de mouillabilité. Selon un mode de réalisation, comme indiqué ci-avant, la composition polymérisable selon l'invention peut comprendre en outre 3057868 23 au moins un agent colorant, de préférence au moins un pigment et/ou au moins un colorant organique. Alternativement, le procédé de préparation du verre organique selon l'invention peut comprendre une étape additionnelle consistant à 5 ajouter au moins un agent colorant, de préférence au moins un pigment, après l'obtention du verre organique, c'est-à-dire après l'étape de polymérisation. Le verre organique obtenu à la suite de ce procédé présente de bonnes propriétés mécaniques et optiques. 10 La qualité optique des verres organiques selon l'invention peut être évaluée en déterminant notamment l'un au moins des paramètres suivants: - l'indice de réfraction (n' 2o)mesuré avec un réfractomètre Abbe (méthode standardisée ASTM D-542), 15 - l'indice de jaunissement (YI) par voie spectroscopique (méthode standardisée ASTM D-1925-63) à l'aide d'un spectrophotomètre Macbeth 1500 Plus selon l'équation suivante : YI = 100/Y(1.277X-1,06Z) 20 Equation dans laquelle X, Y et Z sont des coordonnées trichromatiques de l'échantillon, mesuré par le spectrophotomètre sur l'ensemble du spectre entre 380 et 780 nanomètres. 25 Les propriétés mécaniques des verres organiques selon l'invention peuvent être évaluées en déterminant notamment l'un au moins des paramètres suivants: - la dureté Rockwell mesurée à l'aide d'un appareil de dureté Rockwell (méthode standardisée ASTM D-785), 30 - le module d'élasticité, ou - le coefficient de friction. 3057868 24 Les exemples suivants servent à illustrer l'invention sans toutefois présenter un caractère limitatif. 3057868 25 EXEMPLES A. Exemple de synthèse du 1-méthoxy-l-t- amylperoxycyclohexane (TAPMC) 5 On prépare un mélange d'hydroperoxyde de t-amyle (TAHP), de cyclohexanone et de méthanol que l'on traite à l'aide d'acide sulfurique à 70% à une température comprise entre -6 °C et -4 °C. En quinze minutes, un mélange à l'équilibre de 1-méthoxy-l-t- 10 amylperoxycyclohexane, de 1,1-di-(t-amylperoxy)- cyclohexane et des produits de départ n'ayant pas réagi, cyclohexanone et TAHP, se forme. Une petite quantité (environ 2%) de cyclohexane-1,1- diméthoxycétal (CDMK) est également obtenue dans le mélange réactionnel. 15 Le mélange réactionnel est traité par de l'eau froide, puis la phase aqueuse est séparée de la phase organique, qui est purifiée par rinçage. Ce procédé de fabrication de l'initiateur principal du procédé selon l'invention est donné ici à titre d'exemple, étant entendu que 20 l'homme du métier pourra éventuellement l'obtenir par d'autres moyens bien connus de l'homme du métier. Par ailleurs, il faut noter que des peroxydes organiques appartenant à la même famille (proche, voire très proche du TAPMC) ont été réalisés et montrent les mêmes effets techniques obtenus dans le cadre de la présente invention, à savoir pour 25 la polymérisation de monomères allyliques et/ou de copolymères allyliques. B. Exemple de préparation d'une composition polymérisable 30 On prépare une composition polymérisable à base de diéthylène glycol bis(allyl carbonate), commercialisé sous la dénomination CR 39 par la société PPG et de 1-méthoxy-l-t-amylperoxycyclohexane (TAPMC). 3057868 26 Le 1-méthoxy-l-t-amylperoxycyclohexane est présent à une teneur de 4% en poids par rapport au poids du diéthylène glycol bis(allyl carbonate). 5 C. Exemple de préparation d'un verre organique On coule ensuite la composition obtenue précédemment dans un moule ayant une partie concave et une partie convexe. Une fois coulée, on referme la partie convexe sur la partie concave du moule puis on 10 chauffe l'ensemble à une température de 90°C. Plusieurs étapes en paliers ou gradients de température allant de 60 à 130°C sont effectués pendant une durée de 10 à 30h. Le produit polymérisé ainsi obtenu est recuit pendant une durée pouvant varier de 1 à 20 heures à des températures pouvant aller jusqu'à 15 130°C. On récupère ensuite le verre organique. Le verre organique présente de bonnes propriétés optiques et mécaniques conformément à l'un au moins des paramètres 20 précédemment décrits. REVENDICATIONS1. Utilisation d'un ou plusieurs peroxydes de formule (I) suivante : 1-alcoxy-l-t-alkylperoxycyclohexane (I) Formule (I) dans laquelle le groupement alcoxy comprend de 1 à 4 atomes de carbone, le groupement t-alkyl comprend de 4 à 12 atomes de carbone, et le cycle cyclohexane est éventuellement substitué par 1 ou 3 groupements alkyle, chacun comportant de 1 à 3 atomes de carbone ; pour la polymérisation d'un ou plusieurs monomères allyliques et/ou de copolymères allyliques. 2. Utilisation selon la revendication 1, caractérisée en ce que le ou les peroxydes de formule (I) est ou sont choisis parmi le 1-méthoxy- 1-tert-amylperoxycyclohexane (TAPMC), le 1-méthoxy-l-t- butylperoxycyclohexane (TBPMC), le 1-méthoxy-l-t-amylperoxy- 3 ,3 , 5 -triméthylcycl ohexane, le I -méthoxy- I -t-amylperoxy-3 ,3 , 5 - triméthylcyclohexane, le 1-éthoxy-l-t-amylperoxycyclohexane (TAPEC) et/ou le 1-éthoxy-l-t-butylperoxycyclohexane (TBPEC), le 1- éthoxy-l-t-buty1-3,3,5-peroxycyclohexane. 3. Utilisation selon la revendication 1 ou 2, caractérisée en ce que le peroxyde de formule (I) est le I -méthoxy- I -tert- amylp eroxycycl ohexane. 4. Utilisation selon l'une quelconque des revendications précédentes, caractérisée en ce que le ou les monomères allyliques est ou sont choisis parmi les monomères bis(allyl carbonate). 5. Utilisation selon l'une quelconque des revendications précédentes, caractérisée en ce que le ou les monomères allyliques est ou sont choisis parmi les monomères bis(allyl carbonate) de diol de formule (II) suivante : 0 0 Ra 0-C-O-RO-C-0-Rc 3057868 28 Formule (II) dans laquelle : - Ra et Rc, identiques ou différents, représentent un groupement allyle de formule suivante : Rd 5 H2C=C-CH Formule dans laquelle Rd est choisi parmi : ou de - un atome d'hydrogène, - un atome d'halogène, de préférence un atome de fluor 10 chlore, - un groupement alkyle, linéaire ou ramifié, en Ci-C4, - Rb est choisi parmi les groupes alkylène, les groupes éther d'alkylène, les groupes éther d'alkylène aromatique, les groupes 15 polyéther d'alkylène, les groupes carbonate d'alkylène et leurs mélanges. 6. Utilisation selon l'une quelconque des revendications précédentes, caractérisée en ce que le ou les monomère allylique est choisi parmi l'éthylèneglycol bis allyl carbonate, le diéthylène glycol 20 bis 2-méthyl carbonate, le diéthylèneglycol bis (allyl carbonate), l'éthylèneglycol bis (2-chloro allyl carbonate), le triéthylèneglycol bis (allyl carbonate), le 1,3-propanediol bis (allyl carbonate), le propylène glycol bis (2-éthyl allyl carbonate), le 1,3-butènediol bis (allyl carbonate), le 1,4-butenediol bis (2-bromo allyl carbonate), le 25 dipropylèneglycol bis (allyl carbonate), le triméthylèneglycol bis (2- éthyl allyl carbonate), le pentaméthylèneglycol bis (allyl carbonate), l'isopropylène bis phénol-A bis (allyl carbonate) et leurs mélanges. 7. Utilisation selon l'une quelconque des revendications précédentes, caractérisée en ce que le monomère allylique est choisi 30 parmi le diéthylèneglycol bis (allyl carbonate). 8. Utilisation selon l'une quelconque des revendications précédentes, caractérisée en ce que le ou les copolymères allyliques est 3057868 29 ou sont obtenus à partir de la polymérisation des monomères bis(allyl carbonate) de diol tels que définis selon la revendication 5 ou 6. 9. Utilisation selon l'une quelconque des revendications précédentes, caractérisée en ce que le ou les copolymères allyliques est 5 ou sont choisis parmi les poly(allyl carbonates) de polyol. 10. Utilisation selon l'une quelconque des revendications précédentes, caractérisée en ce que le ou les copolymères allyliques est ou sont obtenu(s) à partir de la polymérisation d'un monomère bis(allyl)carbonate et d'un polyéther de diol. 10 11. Composition polymérisable comprenant au moins un peroxyde de formule (I) telle que définie selon l'une quelconque des revendications 1 à 3 et au moins un monomère allylique, tel que défini selon l'une quelconque des revendications 1, 6 et 7, et/ou au moins un copolymère allylique tel que défini selon l'une quelconque des 15 revendications 1, 8 à 10. 12. Composition selon la revendication 11, caractérisée en ce qu'elle comprend en outre au moins un peroxyde additionnel différent des peroxydes de formule (I), de préférence choisi parmi les peroxydes de formule (III) : 20 bis-t-alkylperoxycyclohexane (III) Formule (III) dans laquelle chaque groupement t-alkyle comprend de 4 à 12 atomes de carbone et le cycle cyclohexane est 25 éventuellement substitué par 1 ou 3 groupements alkyle, chacun comportant de 1 à 3 atomes de carbone. 13. Composition selon l'une quelconque des revendications précédentes, caractérisée en ce qu'elle comprend en outre au moins un photoinitiateur, de préférence choisi parmi les dérivés d'acétophénone 30 et de benzophénone. 14. Utilisation de la composition telle que définie selon l'une quelconque des revendications 11 à 13 pour la fabrication d'un verre organique, de préférence une lentille ophtalmique. 3057868 30 15. Composition polymère caractérisée en ce qu'elle est obtenue par polymérisation de la composition polymérisable telle que définie selon l'une quelconque des revendications 11 à 13. 16. Verre organique obtenu par polymérisation d'une 5 composition polymérisable telle que définie selon l'une quelconque des revendications 11 à 13. 17. Verre organique selon la revendication 16, caractérisé en ce qu'il est choisi parmi les fenêtres d'instruments ou de détecteurs optiques ou les lentilles ophtalmiques. 10 18. Verre organique selon la revendication 17, caractérisé en ce qu'il est choisi parmi les lentilles ophtalmiques teintées avec un ou plusieurs pigments et/ou colorants organiques. 19. Procédé de préparation d'une composition polymère, telle que définie selon la revendication 15, caractérisé en ce qu'il comprend 15 au moins une étape de polymérisation d'une composition polymérisable, telle que définie selon l'une quelconque des revendications 11 à 13, à une ou des températures allant de 40 à 140°C, de préférence allant de 50 à 130°C, encore de préférence allant de 60 à 130°C. 20. Procédé de préparation d'un verre organique comprenant au 20 moins les étapes successives suivantes : - une étape d'introduction d'une composition polymérisable telle que définie selon l'une quelconque des revendications 11 à 13 dans un dispositif comprenant au moins un moule, - une étape de polymérisation de ladite composition à une ou 25 des températures allant de 40 à 140°C, de préférence allant de 50 à 130°C, encore de préférence allant de 60 à 130°C, - une étape de récupération du verre organique. 30